(57)【要約】【課題】従来よりも速やかに、且つ十分にサポート材を除去することができる三次元物体前駆体処理剤組成物、及び当該三次元物体前駆体処理剤組成物を用いたインクジェット紫外線硬化方式による三次元物体の製造方法を提供すること。【解決手段】サポート材及び造形材を有する三次元物体前駆体から前記サポート材を除去するための三次元物体前駆体処理剤組成物であって、アルカリ金属水酸化物、アニオン性乳化剤、及び水を含有する、三次元物体前駆体処理剤組成物。【選択図】  図２
2019038192.tif 000002
【特許請求の範囲】
【請求項１】
サポート材及び造形材を有する三次元物体前駆体から前記サポート材を除去するための三次元物体前駆体処理剤組成物であって、
アルカリ金属水酸化物、アニオン性乳化剤、及び水を含有する、三次元物体前駆体処理剤組成物。
【請求項２】
更に、アニオン性高分子分散剤を含有する、請求項１に記載の三次元物体前駆体処理剤組成物。
【請求項３】
更に水溶性有機溶剤を、その含有量が１０質量％未満であるように含有する、請求項１又は２に記載の三次元物体前駆体処理剤組成物。
【請求項４】
造形材が紫外線硬化型アクリル系樹脂を含む、請求項の１〜３いずれか１項に記載の三次元物体前駆体処理剤組成物。
【請求項５】
三次元物体とサポート材とを含む三次元物体前駆体を得る造形工程、及び当該三次元物体前駆体を三次元物体前駆体処理剤組成物に接触させ、前記サポート材を除去するサポート材除去工程を有するインクジェット紫外線硬化方式による三次元物体の製造方法であって、前記三次元物体前駆体処理剤組成物が、請求項１〜４のいずれか１項に記載の三次元物体前駆体処理剤組成物である、三次元物体の製造方法。
【請求項６】
三次元物体が、紫外線硬化型アクリル系樹脂を含有する、請求項５に記載の三次元物体の製造方法。
【請求項７】
三次元物体とサポート材とを含む三次元物体前駆体を請求項１〜４のいずれか１項に記載の三次元物体前駆体処理剤組成物に接触させ、前記サポート材を除去するサポート材除去方法。
【発明の詳細な説明】
【技術分野】
【０００１】
本発明は、三次元物体前駆体処理剤組成物に関する。
【背景技術】
【０００２】
３Ｄプリンタは、ラピッドプロトタイピング（Ｒａｐｉｄ  Ｐｒｏｔｏｔｙｐｉｎｇ）の一種で、３Ｄ  ＣＡＤ、３Ｄ  ＣＧなどの３Ｄデータを元に三次元物体を造形する立体プリンタである。３Ｄプリンタの方式としては、インクジェット紫外線硬化方式（以下、インクジェット方式とも称する）、熱溶融積層方式、光造形方式、レーザー焼結方式等が知られている。
【０００３】
これらのうち、インクジェット方式は、インクジェットヘッドから噴射した紫外線硬化樹脂を紫外線で硬化させて積層することにより三次元物体を得る造形方法であり、より複雑な形状の三次元物体を造形するためには、三次元物体を構成する造形材、及び造形材の三次元構造を支持するためのサポート材を積層して三次元物体前駆体を得て、その後、三次元物体前駆体からサポート材を除去することで目的とする三次元物体を得ることができる。当該サポート材も紫外線硬化樹脂が用いられる（例えば、特許文献１）。
【先行技術文献】
【特許文献】
【０００４】
【特許文献１】特開２０１５−２２１５６６号公報
【発明の概要】
【発明が解決しようとする課題】
【０００５】
サポート材の除去方法としては、金属ヘラ等を用いて手作業でサポート材を除去した後、ブラシで仕上げる等の方法が挙げられる。しかし、この方法では三次元物体の表面や隙間に付着したサポート材を完全に除去することは困難である。他には三次元物体前駆体処理剤組成物等によりサポート材を除去する方法もあるが、従来の三次元物体前駆体処理剤組成物ではサポート材の溶解に時間がかかることがあった。サポート材の溶解に時間がかかると三次元物体前駆体処理剤組成物の内容によっては当該三次元物体前駆体中の三次元物体が侵食されることがあった。
【０００６】
本発明は、従来よりも速やかに、且つ十分にサポート材を除去することができる三次元物体前駆体処理剤組成物、及び当該三次元物体前駆体処理剤組成物を用いたインクジェット紫外線硬化方式による三次元物体の製造方法を提供する。
【課題を解決するための手段】
【０００７】
本発明の三次元物体前駆体処理剤組成物は、サポート材及び造形材を有する三次元物体前駆体から前記サポート材を除去するための三次元物体前駆体処理剤組成物であって、アルカリ金属水酸化物、アニオン性乳化剤、及び水を含有する。
【０００８】
本発明の三次元物体の製造方法は、三次元物体及びサポート材を含む三次元物体前駆体を得る造形工程、及び当該三次元物体前駆体を前記三次元物体前駆体処理剤組成物に接触させ、前記サポート材を除去するサポート材除去工程を有するインクジェット紫外線硬化方式による三次元物体の製造方法である。
【発明の効果】
【０００９】
本発明によれば、従来よりも速やかに、且つ十分にサポート材を除去することができる三次元物体前駆体処理剤組成物、及び当該三次元物体前駆体処理剤組成物を用いたインクジェット紫外線硬化方式による三次元物体の製造方法を提供することができる。
【図面の簡単な説明】
【００１０】
【図１】実施例等で評価に用いたサンプルの形状を示す概略図
【図２】実施例等に係る三次元物体前駆体処理剤組成物の隙間除去率を示すグラフ
【発明を実施するための形態】
【００１１】
＜三次元物体前駆体処理剤組成物＞
本実施形態の三次元物体前駆体処理剤組成物（以下、単に処理剤組成物とも称することがある）は、サポート材及び造形材を有する三次元物体前駆体から前記サポート材を除去するための三次元物体前駆体処理剤組成物であって、アルカリ金属水酸化物、アニオン性乳化剤、及び水を含有する。本実施形態の三次元物体前駆体処理剤組成物によれば、従来よりも速やかにサポート材を除去することができる。
【００１２】
〔アルカリ金属水酸化物〕
前記アルカリ金属水酸化物としては、水酸化リチウム、水酸化ナトリウム、及び水酸化カリウム等が例示できる。これらは１種又は２種以上を併用してもよい。これらの中でも速やかにサポート材を除去する観点から水酸化ナトリウムが好ましい。
【００１３】
前記処理剤組成物中の前記アルカリ金属水酸化物の含有量は、速やかにサポート材を除去する観点から１質量％以上が好ましく、２質量％以上がより好ましく、３質量％以上がさらに好ましい。前記処理剤組成物中の前記アルカリ金属水酸化物の含有量は、速やかにサポート材を除去する観点から３０質量％以下が好ましく、２０質量％以下がより好ましく、１０質量％以下がさらに好ましい。これらの観点を総合すると、前記処理剤組成物中の前記アルカリ金属水酸化物の含有量は、１〜３０質量％が好ましく、２〜２０質量％がより好ましく、３〜１０質量％がさらに好ましい。
【００１４】
〔アニオン性乳化剤〕
前記アニオン性乳化剤としては、脂肪酸、アルキル硫酸エステル、アルキルエーテル硫酸エステル、アルキルベンゼンスルホン酸、アルキルナフタレンスルホン酸、アルキルジフェニルエーテルジスルホン酸、及びアルキルリン酸、並びにそれらの塩が例示できる。これらは１種又は２種以上を併用してもよい。これらの中でも速やかにサポート材を除去する観点からアルキルジフェニルエーテルジスルホン酸塩が好ましく、アルキルジフェニルエーテルジスルホン酸のナトリウム塩がより好ましい。このようなアニオン性乳化剤の市販品としては、ペレックスＳＳ−Ｈ（アルキルジフェニルエーテルスルホン酸ナトリウム塩；花王株式会社製）が挙げられる。
【００１５】
前記処理剤組成物中の前記アニオン性乳化剤の含有量は、速やかにサポート材を除去し、隙間洗浄性を向上させる観点から０．２質量％以上が好ましく、０．５質量％以上がより好ましく、１質量％以上がさらに好ましい。前記処理剤組成物中の前記アニオン性乳化剤の含有量は、速やかにサポート材を除去し、泡立ちを抑制する観点から１０質量％以下が好ましく、８質量％以下がより好ましく、５質量％以下がさらに好ましい。これらの観点を総合すると、前記処理剤組成物中の前記アニオン性乳化剤の含有量は、０．２〜１０質量％が好ましく０．５〜８質量％がより好ましく、１〜５質量％がさらに好ましい。
【００１６】
〔水〕
水は、超純水、純水、イオン交換水、蒸留水、又は通常の水道水等を挙げることができる。水の含有量は、前記処理剤組成物の残部（合計を１００質量％とする量）であってよい。前記処理剤組成物中の水の含有量は、速やかにサポート材を除去する観点から７０質量％以上が好ましく、７５質量％以上がより好ましく、８０質量％以上がさらに好ましい。前記処理剤組成物中の水の含有量は、速やかにサポート材を除去する観点から９８質量％以下が好ましく、９５質量％以下がより好ましく、９３質量％以下がさらに好ましい。これらの観点を総合すると、前記処理剤組成物中の水の含有量は、７０〜９８質量％が好ましく、７５〜９５質量％がより好ましく、８０〜９３質量％がさらに好ましい。
【００１７】
〔任意成分〕
前記処理剤組成物は、本発明の効果を損なわない範囲で、必要に応じて、水溶性有機溶剤；有機アルカリ剤；分散剤；エチレンジアミン四酢酸塩、カルボキシメチルセルロース、ポリビニルピロリドン、ポリアクリル酸塩、アルギン酸塩等のビルダー成分；増粘剤；ｐＨ調整剤；防腐剤；防錆剤；顔料；着色剤等が含まれていてもよい。着色剤を含有する現像液組成物は、サポート材の種類によっては、サポート材が溶解することで色が変化するため、着色剤は、現像の進行程度や終了時期を示す指示薬としての機能も期待できる。
【００１８】
［水溶性有機溶剤］
前記水溶性有機溶剤としては、エタノール、イソプロピルアルコール、エチレングリコール、プロピレングリコール、ジエチレングリコール、ジプロピレングリコール、グリセリン、イソプレングリコール、プロピレングリコールモノメチルエーテル、プロピレングリコールモノエチルエーテル、３−メチル−３−メトキシブタノール、フェノキシエタノール、フェニルグリコール、フェノキシイソプロパノール、ブチルジグリコール（ジエチレングリコールモノブチルエーテル）、ジブチレンジグリコール及びベンジルアルコール等が例示できる。なお、本明細書において水溶性有機溶剤とは、オクタノール／水分配係数（ＬｏｇＰｏｗ）が３．５以下の溶剤を意味する。
【００１９】
ただし、前記処理剤組成物中の前記水溶性有機溶剤の含有量が増えるとモデル材を溶解するため造形物へのダメージが大きく、造形物の寸法精度を損なうだけでなく変形するおそれがある。そのため、前記処理剤組成物中の前記水溶性有機溶剤の含有量は、１０質量％未満が好ましく、１質量％未満がより好ましく、実質的に０質量％が更に好ましい。なお、本明細書において実質的に０質量％とは、製造時等に不可避的に混入する場合を許容することを表す。
【００２０】
［有機アルカリ剤］
前記有機アルカリ剤としてはアミン化合物が挙げられる。当該アミン化合物としては、特開平８−１５７８８７号、段落００１９〜００２８（第４頁第５欄第３２行〜第５頁第７欄第４８行）に記載の化合物が挙げられる。
【００２１】
具体的には、アルカノールアミン、モノアミン、置換基を有していてもよいジアミン、置換基を有していてもよいトリアミン、置換基を有していてもよいモルホリン、置換基を有していてもよいピリジン、置換基を有していてもよいピペリジン、及び置換基を有していてもよいテトラアミンから選ばれるアミン化合物が挙げられる。
【００２２】
これらは、それぞれ単独で用いてもよいが、２種以上を併用してもよい。これらの中でも、現像性とすすぎ性の観点から、モノエタノールアミン、ジエタノールアミン、トリエタノールアミン、メチルモノエタノールアミン、ジメチルモノエタノールアミン、メチルジエタノールアミン、ブチルモノエタノールアミン、トリメチルアミノプロピルエタノールアミン、Ｎ−アミノエチルエタノールアミン等のアルカノールアミン；ジアミノプロパン、ジアミノヘキサン、ジアミノオクタン、ジアミノドデカン、４，４’−メチレンビス（シクロヘキシルアミン）、１，３−ジアミノキシレン、１，３−ビス（アミノメチル）シクロヘキサン、トリエチレンジアミン、テトラメチルエチレンジアミン、テトラメチルプロピレンジアミン、テトラメチルヘキサメチレンジアミン、メチルジアミノプロパン、ジメチルジアミノプロパン、ジブチルジアミノプロパン、Ｎ−シクロヘキシル−１，３−ジアミノプロパン等のジアミン；モノメチルアミン、モノエチルアミン、モノプロピルアミン、モノブチルアミン、モノアミルアミン、モノヘキシルアミン、モノオクチルアミン、モノデシルアミン、モノラウリルアミン、ジメチルアミン、ジエチルアミン、ジプロピルアミン、ジブチルアミン、メチルエチルアミン、メチルプロピルアミン、メチルブチルアミン、メチルヘキシルアミン、トリメチルアミン、トリエチルアミン、トリプロピルアミン、トリブチルアミン、シクロヘキシルアミン等の直鎖アルキル基又は分岐鎖アルキル基を有するモノアミン；モルホリン、Ｎ−メチルモルホリン、Ｎ−エチルモルホリン、２，６−ジメチルモルホリン、４−（２−ヒドロキシエチル）モルホリン、４−アミノモルホリン、４−（２−アミノエチル）モルホリン、４−（３−アミノプロピル）モルホリン等の置換基を有していてもよいモルホリン；置換基を有していてもよいピリジン；置換基を有していてもよいピペリジン；置換基を有していてもよいトリアミン；置換基を有していてもよいテトラアミンが挙げられる。
【００２３】
ただし、前記処理剤組成物中の前記有機アルカリ剤の含有量が増えるとサポート材の除去性能が低下するおそれがある。そのため、前記処理剤組成物中の前記有機アルカリ剤の含有量は、１質量％未満が好ましく、実質的に０質量％が好ましい。
【００２４】
［分散剤］
前記分散剤としては、アニオン性分散剤、カチオン性分散剤、非イオン性分散剤が挙げられる。これらの中でもアニオン性分散剤が好ましく、アニオン性ポリカルボン酸系がより好ましい。
【００２５】
前記アニオン性ポリカルボン酸系の高分子分散剤としては、ポリアクリル酸塩及びアクリル酸塩とアクリルニトリル及びメタクリル塩酸の共重合体、マレイン酸とα−オレフィンの共重合体塩、ポリスチレンスルホン酸塩及びスチレンスルホン酸塩とアクリル酸、アクリロニトリル、及びメタクリル酸の共重合体等が挙げられる。ここで、塩としては、アルカリ金属、アルカリ土類金属、及び低級アミンの全部又は一部が酸となったものが挙げられる。このようなアニオン性ポリカルボン酸系高分子分散剤の市販品としては、デモールＥＰ（ジイソブチレン−マレイン酸共重合体のナトリウム塩；花王株式会社製）が挙げられる。
【００２６】
前記分散剤の含有量は、サポート材の除去性を向上させる観点から０．５質量％以上が好ましく、１質量％以上がより好ましい。前記分散剤の含有量は、サポート材を除去する観点から２０質量％以下が好ましく、１５質量％以下がより好ましい。
【００２７】
前記処理剤組成物が前記分散剤を含む場合、前記アニオン性乳化剤と前記高分子分散剤の質量比（前記アニオン性乳化剤の質量／前記高分子分散剤の質量）は、バルクのサポート材の除去性と隙間のサポート材の除去性を両立する観点から０．１以上が好ましく、０．５以上がより好ましい。前記処理剤組成物が前記分散剤を含む場合、前記アニオン性乳化剤と前記分散剤の質量比は、バルクのサポート材の除去性と隙間のサポート材の除去性を両立する観点から１０以下が好ましく、５以下がより好ましい。これらの観点を総合すると、前記アニオン性乳化剤と前記分散剤の質量比は、０．１〜１０が好ましく、０．５〜５がより好ましい。
【００２８】
前記処理剤組成物は、インクジェット方式による三次元物体の製造に用いることができる。
【００２９】
＜三次元物体の製造方法＞
本実施形態の三次元物体の製造方法は、三次元物体と、サポート材とを含む三次元物体前駆体を得る造形工程、及び当該三次元物体前駆体を前記三次元物体前駆体処理剤組成物に接触させ、前記サポート材を除去するサポート材除去工程を有するインクジェット方式による三次元物体の製造方法である。本実施形態の三次元物体の製造方法によれば、従来よりも速やかに、且つ十分に前記メタクリル酸共重合体を含有するサポート材を除去することができる。
【００３０】
〔造形工程〕
前記造形工程は、公知のインクジェット方式による三次元物体の製造方法における三次元物体及びサポート材を含む三次元物体前駆体を得る工程を利用することができる。
【００３１】
前記三次元物体の材料である造形材、及び前記サポート材の材料である三次元造形用可溶性材料としては紫外線硬化型アクリル系樹脂が好ましい。なお、前記処理剤組成物はサポート材を溶解するが造形材を溶解しない。
【００３２】
［三次元造形用可溶性材料］
前記三次元造形用可溶性材料は、例えば、紫外線硬化性アクリル系モノマー、水溶性粘度調整剤、湿潤剤、及び光重合開始剤を含有する。
【００３３】
（紫外線硬化性アクリル系モノマー）
前記三次元造形用可溶性材料に含有される紫外線硬化性アクリル系モノマーとしては、非官能性アクリル系モノマー、一官能性アクリル系モノマー、多官能性アクリル系モノマーが挙げられる。当該紫外線硬化性アクリル系モノマーはアクリル系樹脂となるモノマーである。
【００３４】
非官能性アクリル系モノマーとして、アクリル酸メチル、アクリル酸エチル、アクリル酸プロピル、アクリル酸ブチル、アクリル酸イソブチル、アクリル酸ターシャリーブチル、アクリル酸２−エチルへキシル、アクリル酸オクチル、アクリル酸イソデシル、アクリル酸ラウリル，アクリル酸トリデシル、アクリル酸セチル、アクリル酸ステアリル、アクリル酸シクロヘキシル、アクリル酸ベンジル、メタクリル酸メチル、メタクリル酸エチル、メタクリル酸プロピル、メタクリル酸ブチル、メタクリル酸イソブチル、メタクリル酸ターシャリーブチル、メタクリル酸２−エチルへキシル、メタクリル酸オクチル、メタクリル酸イソデシル、メタクリル酸ラウリル，メタクリル酸トリデシル、メタクリル酸セチル、メタクリル酸ステアリル、メタクリル酸シクロヘキシル、メタクリル酸ベンジルが挙げられる。
【００３５】
一官能性アクリル系モノマーとして、アクリル酸、アクリル酸ジエチルアミノエチル、アクリル酸２−ヒドロキシエチル、アクリル酸２−ヒドロキシプロピル、アクリル酸グリシジル、アクリル酸テトラヒドロフルフリル、メタクリル酸、メタクリル酸ジエチルアミノエチル、メタクリル酸２−ヒドロキシエチル、メタクリル酸２−ヒドロキシプロピル、メタクリル酸グリシジル、メタクリル酸テトラヒドロフルフリルが挙げられる。
【００３６】
多官能性アクリル系モノマーとして、ジアクリル酸エチレン、ジアクリル酸ジエチレングリコール、ジアクリル酸１，３−ブチレン、ジアクリル酸トリエチレングリコール、アクリル酸アリル、ジアクリル酸テトラエチレングリコール、トリアクリル酸トリメチロールプロパン、ジアクリル酸デカエチレングリコール、テトラアクリル酸ペンタエリスリトール、ジアクリル酸ペンタデカエチレングリコール、ジメタクリル酸エチレン、ジメタクリル酸ジエチレングリコール、ジメタクリル酸１，３−ブチレン、ジメタクリル酸トリエチレングリコール、メタクリル酸アリル、ジメタクリル酸テトラエチレングリコール、トリメタクリル酸トリメチロールプロパン、ジメタクリル酸デカエチレングリコール、テトラメタクリル酸ペンタエリスリトール、ジメタクリル酸ペンタデカエチレングリコールが挙げられる。
【００３７】
光重合開始剤としては、ラジカル型光重合開始剤、カチオン系光重合開始剤が挙げられる。ラジカル型光重合開始剤の具体例として、２，２−ジメトキシ−１，２−ジフェニルエタン−１−オン，１−ヒドロキシ−シクロヘキシル−フェニル−ケトン，２−ヒドロキシ−２−メチル−１−フェニル−プロパン−１−オン，１−［４−（２−ヒドロキシエトキシ）−フェニル］−２−ヒドロキシ−２−メチル−１−プロパン−１−オン，２−ヒロドキシ−１−｛４−［４−（２−ヒドロキシ−２−メチル−プロピオニル）−ベンジル］フェニル｝−２−メチル−プロパン−１−オン，２−メチル−１−（４−メチルチオフェニル）−２−モルフォリノプロパン−１−オン，２−ベンジル−２−ジメチルアミノ−１−（４−モルフォリノフェニル）−ブタノン−１，２−（ジメチルアミノ）−２−［（４−メチルフェニル）メチル］−１−［４−（４−モルホリニル）フェニル］−１−ブタノンなどのアルキルフェノン系光重合開始剤；２，４，６−トリメチルベンゾイル−ジフェニル−フォスフィンオキサイド，ビス（２，４，６−トリメチルベンゾイル）−フェニルフォスフィンオキサイドなどのアシルフォスフィンオキサイド系光重合開始剤；ビス（η５−２，４−シクロペンタジエン−１−イル）−ビス（２，６−ジフルオロ−３−（１Ｈ−ピロール−１−イル）−フェニル）チタニウムなどのチタノセン系光重合開始剤：その他１．２−オクタンジオン，１−［４−（フェニルチオ）−，２−（Ｏ−ベンゾイルオキシム）］、エタノン，１−［９−エチル−６−（２−メチルベンゾイル）−９Ｈ−カルバゾール−３−イル］−，１−（Ｏ−アセチルオキシム）などが挙げられる。カチオン系光重合開始剤の具体例として、ヨードニウム，（４−メチルフェニル）［４−（２−メチルプロピル）フェニル］−ヘキサフルオロフォスフェート（１−）などが挙げられる。
【００３８】
前記水溶性粘度調整剤としてはポリエチレングリコール、多価アルコール等が挙げられる。前記湿潤剤としてはグリセリン等が挙げられる。グリセリンは水溶性粘度調整剤としても機能しうる。
【００３９】
前記三次元造形用可溶性材料は、例えば、紫外線硬化性アクリル系モノマーを２０質量％以上５０質量％以下、水溶性粘度調整剤を３０質量％以上７５質量％以下、湿潤剤を５質量％以上２０質量％以下、及び光重合開始剤を１質量％以上で含有する。
【００４０】
［造形材］
前記造形材は、例えば、紫外線硬化性アクリル系モノマー、紫外線硬化性アクリル系オリゴマー、光重合開始剤を含有する。前記造形材に係る紫外線硬化性アクリル系モノマーは、三次元造形用可溶性材料に含有される紫外線硬化性アクリル系モノマーと同様である。造形材は、水溶性粘度調整剤、湿潤剤を含まない。また、造形材は、サポート材よりも重合度が高い。
【００４１】
〔サポート材除去工程〕
三次元物体前駆体を前記処理剤組成物に接触させる工程で用いる手法は、処理液中に浸漬後撹拌したり、強い水流中に晒したり、該前駆体自体を動かしたりすることが考えられる。しかし、前駆体の棄損防止の観点、及び作業の容易さの観点から、三次元物体前駆体を前記処理剤組成物に浸漬させる手法が好ましい。サポート材の除去性を向上させる観点から、浸漬中に超音波を照射し、サポート材の溶解を促すこともできる。
【００４２】
前記処理剤組成物の使用量は、サポート材の溶解性の観点から当該サポート材に対して１０質量倍以上が好ましく、２０質量倍以上がより好ましい。前記処理剤組成物の使用量は、作業性の観点から当該サポート材に対して１００００質量倍以下が好ましく、５０００質量倍以下がより好ましく、１０００質量倍以下が更に好ましく、１００質量倍以下が更に好ましい。
【００４３】
当該サポート材除去工程における前記処理剤組成物の温度は、サポート材の変形を抑制する観点及び溶解性の観点から３５℃以下が好ましく、３０℃以下がより好ましい。
【００４４】
前記サポート材を前記処理剤組成物に接触させる時間は、サポート材の除去性の観点から５分以上が好ましい。また、前記サポート材を前記処理剤組成物に接触させる時間は、三次元物体が受けるダメージを軽減する観点から１８０分以下が好ましく、１２０分以下がより好ましく、９０分以下が更に好ましく、６０分以下がより更に好ましい。これらの観点を総合すると接触させる時間は、５〜１８０分が好ましく、５〜１２０分がより好ましく、５〜９０分が更に好ましく、５〜６０分がより更に好ましい。
【実施例】
【００４５】
＜実施例１〜３、比較例１〜３＞
〔評価サンプルの作製〕
ストラタシス社製３Ｄプリンタ（商品名：ＥＤＥＮ３５０Ｖ）で図１に示す形状の三次元物体を作製した。当該三次元物体のモデル材はストラタシス社製透明紫外線硬化型アクリル系樹脂（商品名：ＲＧＤ７２０）を用いた。図１で示される三次元物体にある５つの穴は反対側の面まで貫通している。なお、図１中の各数値はサンプルの寸法を示し、単位はｍｍである。当該各穴にストラタシス社製アクリル系三次元造形用可溶性材料（商品名：ＳＵＰ７０５）を詰め、充填したサポート材部分の中で直径３ｍｍの充填された穴部に２．４ｍｍの直線状の針金を用いて貫通孔を形成させ、除去剤がサポート材の内部を流れるようにして評価サンプル（三次元物体前駆体）を６個作製した。
【００４６】
〔評価方法〕
各評価サンプルを表１に記載の組成の処理剤組成物に浸漬し、３０分おきに取り出して評価サンプルの側面（図１に示す模式図の上側）の外観を写真撮影し、透明である三次元物体越しに映る三次元物体の各穴に詰められているアクリル系三次元造形用可溶性材料の除去された部分の写真上の面積と残留部分の写真上の面積を求め、これらの面積の比（除去された部分の写真上の面積／残留部分の写真上の面積））を隙間除去率とした。
【００４７】
図２は、３０分置きに測定した各評価サンプルの隙間除去率をプロットしたグラフである。図２に示すように、実施例に係る三次元物体前駆体処理剤組成物は１２０分までに三次元造形用可溶性材料を除去することができる。
【００４８】
【表１】
2019038192.tif 000003
【図１】
2019038192.tif 000004
【図２】
2019038192.tif 000005